i) mélange en milieu aqueux, d’au moins une source d’aluminium sous forme oxyde Al 2 O 3 , d’au moins une source de silicium sous forme oxyde SiO 2 , d’un composé organique azoté R1, R1 étant choisi parmi le tétraéthylammonium ou le tétrapropylammonium, et d’un deuxième composé organique azoté R2, R2 étant choisi parmi le 1,5-bis(méthylpiperidinium)pentane, le 1,6-bis(méthylpiperidinium)hexane ou le 1,7-bis(méthylpiperidinium)heptane, d’au moins une source de sodium, le mélange réactionnel présentant la composition molaire suivante : SiO 2 /Al 2 O 3 compris entre 6,00 et 200, de préférence entre 6,00 et 100 H 2 O/SiO 2 compris entre 1,00 et 100, de préférence entre 5 et 60 R1/SiO 2 compris entre 0,01 à 0,60, de préférence entre 0,015 et 0,50 R2/SiO 2 compris entre 0,01 à 0,60, de préférence entre 0,05 et 0,50 M 2/n O/SiO 2 compris entre 0,005 à 0,45, de préférence entre 0,05 et 0,25, dans laquelle, SiO 2 est la quantité molaire exprimée sous forme oxyde de SiO 2 apportée par la source de silicium, Al 2 O 3 est la quantité molaire exprimée sous forme oxyde d’Al 2 O 3 apportée par la source d’aluminium, H 2 O est la quantité molaire d’eau présente dans le mélange réactionnel, R1 est la quantité molaire du première composé azoté, et R2 est la quantité molaire du deuxième composé azoté, Na 2 O est la quantité molaire de sodium exprimée sous forme oxyde de sodium, l’étape i) étant conduite pendant une durée comprise entre 5 et 20 minutes jusqu’à l’obtention d’un mélange homogène appelé gel précurseur ; ii) Le mûrissement du gel précurseur de ladite étape i) à une température comprise entre 20 et 40°C, avec ou sans agitation, pendant une durée comprise entre 10 minutes et 72 heures, de préférence entre 5 heures et 48 heures et de manière préférée entre 18 et 24 heures ; iii) L’addition de poudre de faujasite désaluminée au gel issu de l’étape ii) avec un rapport SiO 2 (FAU)/Al 2 O 3 (FAU) compris entre 5,2 et 75, la quantité de silicium SiO 2 (FAU) apportée par la poudre représentant entre 1 et 25% de préférence entre 1,5 et 10% en poids de la quantité totale de SiO 2 dans le gel ; iv) Le mûrissement du gel contenant la poudre de zéolithe faujasite obtenu à l’étape iii) sous agitation à une température comprise entre 20 et 40°C pendant une durée de 1 heure à 12 heures, de préférence de 1 heure à 8 heures et de manière préférée de 1 heure à 3 heures, v) Le traitement hydrothermal du mélange obtenu à l’issue de l’étape iv) à une température comprise entre 110°C et 220°C, de préférence entre 115°C et 170°C, pendant une durée comprise entre 5 heures et 10 jours, de préférence entre 16 heures et 7 jours et de manière plus préférée entre 16 heures et 5 jours pour obtenir une phase solide cristallisée, dite « solide » ; vi) au moins un échange ionique comprenant la mise en contact dudit solide obtenu à l’issue de l’étape précédente, avec une solution comprenant au moins une espèce apte à libérer un métal de transition, en particulier le cuivre, en solution sous forme réactive sous agitation à température ambiante pendant une durée comprise entre 1 heure et 2 jours ; vii) traitement thermique par séchage du solide obtenu à l’issue de l’étape précédente à une température comprise entre 20 et 150°C suivi d’au moins une calcination sous flux d’air à une température comprise entre 400 et 700°C pendant une durée comprise entre 8 et 24 heures.